(57)【要約】【課題】自動車用部品などに使用されるスポット溶接に代表される抵抗溶接を用いて接合されるアルミニウムめっき鋼板及び該アルミニウムめっき鋼板を用いて加工された部品を提供する。【解決手段】鋼板表面にＦｅ，Ａｌを主成分とする金属間化合物層を有し、金属間化合物層の表面から５μｍまでのＦｅの平均濃度が重量％で３０％以上で、かつＳｉの平均濃度が６％以下であることを特徴とする、抵抗溶接性に優れたアルミニウムめっき鋼板と上記のアルミニウムめっき鋼板を使用する抵抗溶接性に優れたアルミニウムめっき鋼板を用いた加工部品。【特許請求の範囲】
【請求項１】
鋼板表面にＦｅ，Ａｌを主成分とする金属間化合物層を有し、金属間化合物層の表面から５μｍまでのＦｅの平均濃度が質量％で３０％以上で、かつＳｉの平均濃度が６％以下であることを特徴とする抵抗溶接性に優れたアルミニウムめっき鋼板。
【請求項２】
請求項１に記載のアルミニウムめっき鋼板を使用することを特徴とする抵抗溶接性に優れたアルミニウムめっき鋼板を用いた加工部品。
【発明の詳細な説明】
【０００１】
【発明の属する技術分野】
本発明は、自動車用部品などに使用されるスポット溶接に代表される抵抗溶接を用いて接合されるアルミニウムめっき鋼板及び前記アルミニウムめっき鋼板を用いて加工された部品に関する。
【０００２】
【従来の技術】
薄鋼板を使用した自動車加工部品の多くは、車体組立工程にてスポット溶接に代表される抵抗溶接にて接合され車体を構成する。近年、車体防錆性能向上の要求から鋼板表面にめっきなどを施した表面処理鋼板の使用が拡大しているが、一的般に裸鋼板と比較して、表面処理鋼板は溶接性が低下する。低下する溶接性としては▲１▼適正溶接電流範囲が縮小すること、▲２▼電極寿命が低下すること、の２点が挙げられる。前者は、めっき金属の溶融に伴って通電面積が拡大し、充分なナゲットを得るために必要な電流・通電サイクルは裸鋼板よりも大きくなるが、チリ発生電流や溶着電流はナゲット形成電流の上昇ほど大きくならずに、結果として適正溶接電流範囲は縮小するというものである。後者は、電極として用いられる銅合金とめっき金属が溶接中に反応して合金層を形成して、電極表面が合金層に覆われて溶接品質が低下するというものである。
【０００３】
スポット溶接では電極先端径が拡大して電流密度が低下しナゲットが形成しなくなる現象が見られる。また、シーム溶接やプロジェクション溶接では合金層により電極表面の形状や抵抗が不均一となって通電が偏り、チリ発生やナゲット形状が悪化して接合強度が低下したり、穴明きが生じたりするなどの問題が生じる。この特性を改善する方法としては▲１▼皮膜によるバリア効果で合金化反応を抑制すること、▲２▼皮膜や溶接条件にて溶接時の抵抗を低減して、電極表面での合金化反応を抑制することが挙げられる。
【０００４】
めっき鋼板の中でもアルミニウムめっき鋼板は電極の銅合金との反応が顕著であり、溶接時の電極寿命を短かくせしめる種類の鋼板である。このアルミニウムめっき鋼板の電極寿命を向上させる技術としては、特開平１０−１８３３６８号公報、特開平１０−４６３５８号公報、特開平１０−３３０９５７号公報など、に開示された技術のようにアルミニウムめっき鋼板の表面に後処理皮膜を付与することで電極寿命を向上させるものがある。ただ、これらの技術でも得られる電極寿命は裸鋼板と比べると小さいものとなっていた。
【０００５】
【発明が解決しようとする課題】
本発明は、前記の溶接性の課題を解決して、抵抗溶接性に優れたアルミニウムめっき鋼板及びこれを用いた加工部品を提供するものである。
【０００６】
【課題を解決するための手段】
本発明者らは、上記課題を解決するために基礎的な検討を実施した。その結果、めっき層表面のＦｅ濃度とＳｉ濃度を適正化することにより抵抗溶接性に優れたアルミニウムめっき鋼板とこれを利用した加工部品が製造できることを見出した。すなわち、めっき金属と電極である銅合金との合金化は発熱によりめっき金属が溶融して反応性が増加することにより促進されるが、アルミニウムめっき層の表面のＦｅ濃度を上昇させ融点を上昇させることによりめっき表面の溶融が抑制されて、合金化が著しく抑制されることが考えられる。
【０００７】
また、アルミニウムめっき鋼板には通常、加工性を低下させるＦｅ−Ａｌ合金層の成長を抑制するためにＳｉが添加されているが、Ｓｉは電気抵抗を上昇させる元素であり、電極表面でのジュール発熱を促進して電極寿命に不利に作用することが考えられる。本発明者らは、めっき層の電気抵抗を低下させるためにＳｉ濃度を低下させることを知見した。
【０００８】
アルミニウムめっき鋼板を加熱してめっき層をＦｅ−Ａｌ合金とする技術は特開昭６０−２５１２６７号公報、特開２０００−３８６４０号公報に示されているが、両者ともＳｉにより電気抵抗を上昇させる技術については言及していない。また、特開平９−１１８９７０号公報には、アルミニウムめっき鋼板を耐熱性の観点から加熱処理する技術が開示されているが、Ｆｅのめっき層への拡散を抑制する技術思想であり表面でのＦｅ濃度についての開示はない。
【０００９】
本発明の要旨とするところは下記のとおりである。
（１）鋼板表面にＦｅ，Ａｌを主成分とする金属間化合物層を有し、金属間化合物層の表面から５μｍまでのＦｅの平均濃度が質量％で３０％以上で、かつＳｉの平均濃度が添加Ｓｉ量の６％以下であることを特徴とする抵抗溶接性に優れたアルミニウムめっき鋼板。
（２）（１）に記載のアルミニウムめっき鋼板を使用することを特徴とする抵抗溶接性に優れたアルミニウムめっき鋼板を用いた加工部品にある。
【００１０】
【発明の実施の形態】
以下に、本発明の制限範囲について詳細に説明する。
金属間化合物層の表面から５μｍまでのＦｅの平均濃度を３０％以上としたのは、これ以下のＦｅ濃度であると、めっき層表面の融点が充分上昇せず、抵抗溶接時にめっき層表面が溶融してめっき金属が電極材料である銅合金と合金化しやすくなり、電極寿命が低下するためである。そのＦｅの平均濃度については３０％以上で電極寿命は良好であるが、望ましくは４０％以上で充分な特性を示す。
【００１１】
金属間化合物層の表面から５μｍまでのＳｉの平均濃度を６％以下としたのは、６％超のＳｉ濃度ではめっき表面の電気抵抗が高くなって電極寿命が低下するためである。Ｆｅの平均濃度、Ｓｉの平均濃度を表面からの深さ５μｍまでの平均としたのは、これを超えての深さまでの平均濃度にすると、重要である最表面のＦｅ濃度、Ｓｉ濃度が反映されないためである。
【００１２】
上記の金属間化合物層を有する鋼板を加工した部品、また鋼板を高温に加熱した状態で成形するホットプレスなどにより上記の金属間化合物層を形成した部品は、抵抗溶接時にめっき層表面の溶融が抑制されてめっき金属と電極の合金化が抑制され、かつめっき層表面の電気抵抗が低いために発熱が抑制されて、優れた電極寿命を示す。鋼板の化学成分やミクロ組織は特に制限しないが、上記の金属間化合物層のめっき層を有していれば、優れた電極寿命を示す。
【００１３】
めっき層の構成としては、Ａｌを主成分としてＳｉを添加するものである。この他の添加元素としてＣｒ，Ｍｇ，Ｔｉ，Ｓｂ，Ｓｎ，Ｚｎ等が考えられるが、めっき層がＡｌを主体とする限り、適用可能である。しかし、Ｚｎは沸点が低く、大量に添加すると加熱時に表面に粉体状のＺｎを生成して、プレス時のカジリを惹起するため、６０％以上の添加は望ましくない。
本発明において、アルミニウムめっきの付着量、めっき前処理、後処理については特に限定するものではない。めっき付着量は通常の片面３０〜１００ｇ／ｍ２の範囲ではなんら問題ない。
【００１４】
めっき後処理として一次防錆、潤滑性を目的としてクロメート処理、樹脂被覆処理等ありうるが、有機樹脂は加熱すると消失してしまうため好ましくない。クロメート処理も近年の６価クロム規制を考慮すると、電解クロメート等の３価の処理皮膜が好ましい。
アルミニウムめっき鋼板の製造法についても何ら限定するものではない。通常の製鋼、熱延条件が適用可能である。アルミニウムめっきは通常溶融めっき法で施されるが、これに限定せず、非水溶媒からの電気めっき、蒸着処理等も使用可能である。めっき前処理としてＮｉプレめっき等のプレめっきもありうるが、これも適用可能である。
【００１５】
また、本発明のめっき層を実現するための手段も特に制限しないが、本発明の範囲を満足していれば優れた電極寿命を示す。考えられる方法としては、鋼板を高温で加熱して本発明を満足する金属間化合物層をめっき層とすることが考えられ、小型電気炉、連続焼鈍ライン、バッチ焼鈍ライン、高周波加熱など方法は問わない。表面の組成は熱処理条件を変更することで制御可能である。金属間化合物の表面組成を測定する方法としては、電子線マイクロアナライザー（ＥＰＭＡ）やエネルギー分散型Ｘ線分光計（ＥＤＸ）が精度の点で望ましい。
【００１６】
【実施例】
以下、本発明の実施例について説明する。
通常の熱延、冷延工程を経た、表１に示すような鋼成分の冷延鋼板（板厚１．２ｍｍ）を材料として、溶融アルミニウムめっきを行った。溶融アルミニウムめっきは無酸化炉−還元タイプのラインを使用し、めっき後ガスワイピング法でめっき付着量を両面８０ｇ／ｍ２と１２０ｇ／ｍ２に調節し、その後冷却し、ゼロスパングル処理を施した。この際のめっき浴組成を表２に示す。浴中のＦｅは浴中のめっき機器やストリップから供給される不可避のものである。めっき外観は不めっき等なく良好であった。めっき後、インラインにて表３に示す後処理を施し、インラインにて圧下率０．８％のスキンパス圧延を行った。
【００１７】
【表１】
2004002933.tif 000002
【００１８】
【表２】
2004002933.tif 000003
【００１９】
【表３】
2004002933.tif 000004
【００２０】
以上の工程で得られたアルミニウムめっき鋼板を熱処理した。熱処理条件と方法を表４、５、６に示し、いくつかの試料については加熱後、ホットプレスを行った。ホットプレスを行った実験については、表４、５、６に凡例○で示す。また、いくつかの試料については冷却後に加工を行った。冷却後に加工を行った実験については、表４、５、６に凡例○で示す。また、表面５μｍまでの表面のＦｅ，Ｓｉ濃度を電子線アナライザーにて測定し、表４、５、６にあわせて示す。
【００２１】
得られた試料について、溶接試験を行い電極寿命を検討した。用いた抵抗溶接はスポット溶接であり、それらの条件を以下に示す。評価はナゲット径が４√ｔを切った時点までの連続打点数とした。ホットプレスを実施した実験についてはホットプレス部品、冷却後に加工した実験については加工部品、その他については鋼板について溶接評価を行った。
（溶接条件）
溶接電源：単相交流
溶接電流：チリ発生電流の９５％
加圧力：３００ｋｇｆ
溶接時間：１２サイクル（周波数：６０Ｈｚ）
電極先端径：６ｍｍφ
電極形状：ドーム型
【００２２】
（評価基準）
○：連続打点３０００点以上
△：連続打点１０００点以上〜３０００点未満
×：連続打点１０００点未満
評価結果を表４、５、６にあわせて示す。
【００２３】
Ｎｏ．１、４、７、２２、２７、２８、３０、３３、４８、５３、６１、６７、７２はめっき層表面から５μｍまでのＦｅの平均濃度が本発明の範囲外であるため、めっき層表面の溶融が促進されて電極寿命が短くなり、溶接性が低下した。Ｎｏ．２４、５０はめっき層表面から５μｍまでのＦｅの平均濃度が本発明の範囲内であるが、めっき層表面から５μｍまでのＳｉの平均濃度が本発明の範囲外であるため、めっき層表面の電気抵抗が高く電極寿命が短くなり、溶接性が低下した。他の実験については、本発明の範囲内の金属間化合物層をめっき層に持つアルミニウムめっき鋼板、もしくはアルミニウムめっき鋼板を使用した部品であるため、電極寿命が長く、良好な溶接性を示した。
【００２４】
【表４】
2004002933.tif 000005
【００２５】
【表５】
2004002933.tif 000006
【００２６】
【表６】
2004002933.tif 000007
【００２７】
【発明の効果】
本発明は、抵抗溶接を用いて接合されるアルミニウムめっき鋼板とアルミニウムめっき鋼板を用いて加工された部品について、良好な溶接性をもたらすものであり、産業上の寄与は大きい。